(57)【要約】【課題】マイナスイオンの増幅と持続性維持、及び同時に放射する遠赤外線の利用、並びに光触媒材料による抗菌、脱臭の環境改善用途に有用な多機能性樹脂組成物を提供する。【解決手段】特定の高分子基材、並びに希有元素類を含む鉱物、及び少なくともトルマリン若しくは遠赤外線セラミックのいずれか一方を含むと共に、光触媒機能材料をを添加混合し、プラスイオンの抑制作用と併せ、マイナスイオンの励起促進作用の共存状態と、遠赤外線を放射、並びに光触媒材料による抗菌、脱臭機能を備えた多機能性高分子樹脂組成物及び発泡樹脂組成物並びに積層材の構成とする。【選択図】なし【特許請求の範囲】
【請求項１】
静電気に帯電しにくい高分子化合物、並びに希有元素類を含む鉱物、及び少なくともトルマリン若しくは遠赤外線放射セラミックスのいずれか一方を含むと共に、光触媒機能材料を添加混合し、マイナスイオンを放出すると同時に遠赤外線を放射し、併せて抗菌、脱臭作用を備えたことを特徴とする多機能性樹脂組成物。
【請求項２】
前記光触媒機能材料が、光触媒酸化チタンである請求項１記載の多機能性樹脂組成物。
【請求項３】
前記光触媒機能材料が、アパタイト被覆二酸化チタンである請求項１記載の多機能性樹脂組成物。
【請求項４】
前記光触媒機能材料が、光触媒酸化チタンから成る、平均粒径６〜３０ｎｍ、比表面積５０平方メートル／ｇ以上である請求項１〜３のいずれか記載の多機能性樹脂組成物。
【請求項５】
前記光触媒機能材料を、３０ｗｔ％を超えない重量％の範囲で添加混合されてなる請求項１ないし４のいずれか記載の多機能性樹脂組成物。
【請求項６】
前記得られた樹脂組成物が発泡体からなる請求項１〜５のいずれか記載の機能性樹脂組成物。
【請求項７】
静電気に帯電しにくい高分子化合物、並びに希有元素類を含む鉱物、及び少なくともトルマリン若しくは遠赤外線放射セラミックスのいずれか一方を含む樹脂組成物により処理してなる表面に、前記光触媒機能材料を無機バインダーに分散させたコーティング材で加工してなることを特徴とする積層材。
【発明の詳細な説明】
【技術分野】
【０００１】
本発明は多機能性樹脂組成物に関し、マイナスイオンの増幅と持続性維持並びに同時放射する遠赤外線の利用と共に、光触媒作用により抗菌、脱臭効果を向上せしめることができる多機能性樹脂組成物及び発泡樹脂組成物並びに積層材に関する。
【背景技術】
【０００２】
近年、マイナス電荷を有するイオンによる人体の治癒効果、環境改善或いは健康改善の種々の効果、さらにマイナスイオンは、抗菌、脱臭効果等を有することも知られている。また、一般に広く知られている遠赤外線もマイナスイオンの治癒的効果を有することが報告されている。このようにマイナス電荷を有するイオンの有する種々の効果が着目され、沈痛、快眠、鎮咳、制汗、食欲増進、血圧降下、爽快感、疲労防止等、或いは抗菌、防臭効果等を有し、遠赤外線も従来広く健康治療用具等に利用されている。
【０００３】
しかしながら、マイナスイオンが治療的効果を有するとしても、マイナスイオン発生装置或いは機器が高価であり、一般に広く普及されるには至っていない。また、人工的に高電圧の放電によってマイナス空気イオンをつくり出す方法でも人体に有害なオゾン、酸化窒素等も同時に発生し空気中にはプラス空気イオンも増え、マイナス空気イオンの治療的効果は相殺されて了うといった難点がある。
【０００４】
一方、人々の生活環境からみれば、常にマイナスイオンとプラスイオンが平衡な量を保っており、例えば悪い環境はマイナスイオンとプラスイオンがどらちらかに片寄っているとみられており、現代生活の環境ではいわゆる合成物質の飛躍的な生産と消費及びその廃棄によって、プラスイオンが増大しマイナスイオンが少なくなり、人々の体や環境或いは悪細菌の突然変異迄も引き起こし、人々の体内まで悪影響を及ぼしている。そして、プラスイオンが増大すると、体内異常、老化が進むといわれ、近年我々の身体や環境や食物、水迄が弱酸性化しており、そこで不足しているマイナスイオンを作り出し、中性に還元していくのがマイナスイオン効果であるといわれている。この効果は人間の体の改善でいえば、体内の各組織や自律神経を活性化させ、リュ−マチ、神経痛、慢性病等を治癒する効果があると実証されつつある。
【０００５】
また、遠赤外線は、温熱治療に使われ、人体暖房、発汗や血行の促進、沈痛作用、代謝促進に効果があることが実証されている。そして、遠赤外線セラミックスは、常温体温域で、４〜１４ミクロンの遠赤外線が、放射率５０％以上放射するセラミック或いは鉱石が遠赤外線セラミックと呼ばれており、トルマリンや市販の合成遠赤外線セラミックがあり、医療、靴等種々の分野で使用されている。
【０００６】
ところで、マイナスイオンを作り出すには、人工的に電圧の放電によってマイナス空気イオンをつくる発生装置が知られている。しかし素材そのものがマイナスイオンを大量に放出するという物質は知られておらず、極微弱なマイナスイオンを放出しているといわれているトルマリン石や備長炭があるが、マイナスイオンの発生量は微弱である。
【０００７】
この為、特許第３０３５２７９号では、希有元素類を含む鉱物の中でも、極微弱な放射線を放射する希有元素類天然鉱石がイオンを放出している物質であるが、イオンを大量に放出しているもののプラスイとマイナスイオンが同時に放出され、しかもプラスイオンの方が多く放出しているもので、環境、生命体に悪影響を及ぼす虞れがある点にかんがみ、極微弱な放射線を放射する希有類天然鉱石が放出するプラスイオンを減少する為の手段として、特定の高分子基材または特定の高分子基材とトルマリン或いは遠赤外線セラミックを混合することにより、プラスイオンの放出量を抑制し減少せしめ、一方、マイナスイオンを多量に放出するという前者の抑制作用と併せ、後者の励起促進作用の共存状態を維持可能な高分子樹脂組成物が開示されている。
【０００８】
また、近年では住居環境でもシックハウス症候群が社会問題となり、さらに日常生活でも抗菌、脱臭に人々の関心が高まっており、光を当てると酸化チタンの結晶が大腸菌を殺したりホルムアルデヒド等を分解し、抗菌、脱臭等の効果がある光触媒活性材が注目されている。従来より酸化チタンは、白色顔料として広く使用されており、また、無機充填材としても添加配合されているが、近年、酸化チタンの光触媒活性作用を利用した安全性の高い機能材料としての用途が注目されている。
【特許文献１】特許第３０３５２７９号公報  静電気に帯電しにくい高分子化合物、並びに希有元素類を含む鉱物、及び少なくともトルマリン若しくは遠赤外線放射セラミックスのいずれかを含有した樹脂組成物が開示されている。このような構成によって、従来トルマリンのごとき天然無機鉱物より放出するマイナスイオンが微弱である処、励起ないし増幅によりマイナスイオンの放出量を増大し、併せて同時に遠赤外線を放射するものである。そして、イオン放出並びに酸化還元の平衡理論が成り立つとの推定からも抗菌性並びに消臭作用が併存し機能するものである。
【０００９】
光触媒と呼ばれる数〜数百ｎｍ粒径の酸化チタンが、太陽光等の紫外線が当たると、光電効果で電子が励起、電子と正孔が発生して、電子は、空気中の酸素を還元しスーパーオキサイドイオンに、正孔は、表面の水分を酸化して水酸化ラジカルに変える。このスーパ−オキサイドイオンと水酸化ラジカルは、強い酸化力を示し、この状態でチタニア表面に有機物が付着すると、スーパ−オキサイドイオンが有機物の炭素を、水酸化ラジカルが水素を奪って分解する。こうした自浄作用が、抗菌作用及び消臭作用となるメカニズムとなっている。
【００１０】
上記特許文献１で、この抗菌作用及び消臭作用から推定すると、その機構原理に近似点がみられ、該公報での樹脂組成物自体が、持続的に電子が飛び出しているのに対し、光触媒は、太陽光が当たって電子が飛び出すことで、両者の電子励起が寄与していることで類似しており、抗菌作用及び消臭作用においても相乗効果が推定される。
【００１１】
しかし、上記特許では、マイナスイオンの放出並びに遠赤外線の放射と、抗菌性及び蒐集性は併存して作用を発揮し得るが、抗菌性及び消臭性については、前者に比べて中程度のレベルで稍少ないものである。また、マイナスイオン放出並びに遠赤外線の放射と併せて、抗菌性及び消臭性の多機能作用を併存して発揮し得るとはいえ、特にその中の抗菌性及び消臭性のニーズが要求される用途分野で、所望の抗菌性及び消臭性の作用を強く発揮し得る配合組み合わせを選択することは困難である。
【特許文献２】特開２００４−１３７７６４号公報  マイナスイオンを良好に発生させることができ、防カビ性能に優れ、揮発性有機化合物の発生量が少なく、塗工後の初期臭気量が極めて少ない建築用砂壁状塗材の開示がある。
【００１２】
その塗材は、アクリル樹脂系エマルジョン、難燃性付与材、無機充填材および水からなる建築用塗材中に、マイナスイオン発生粉体組成物を含有させた構成であるが、該請求項３には無機充填材が酸化チタンおよび炭酸カルシウムであるとし、マイナスイオン発生建築用砂壁状塗材であって、構成中の酸化チタンは炭酸カルシウムと同列の無機充填材として採択の構成である。
【特許文献３】特開２００３−１８３６２０号公報  種々の物に混入、塗布等することでマイナスイオンを発生させることができるマイナスイオン発生材及びその製法が開示されている。請求項９には、粉末状としたトルマリンにイオン鉱石等を混合し粉末状とした励起剤を混合させたマイナスイオン発生材に酸化チタンを混入する構成が記載されているが、〔００１５）には、励起剤中に酸化チタンを混入させると、釉薬等に使用した際に虹色の美しい表面効果が得られる、と従来幅広くチタン白のごとき白色顔料の利用を示唆しているのみである。そして、該発生材では、酸化チタンを混入させると、マイナスイオンの生成量は低下することになるとの記載はあっても、酸化チタンによる光触媒活性の認識はみられない。
【００１３】
これら文献等には、抗菌性と消臭性ないし脱臭性を併せ持つ組成物である先行技術は多数開示され、その商品も市場に登場しているが、マイナスイオンの放出並びに遠赤外線放射に加え、抗菌性と消臭性の併存作用であって、特に該抗菌性と消臭性にニーズが要求される用途分野に対し、その配合組み合わせを選択し得る多機能性樹脂組成物の構成については開示されていない。
【発明の開示】
【発明が解決しようとする課題】
【００１４】
解決しようとする問題点は、例えば特許第３０３５２７９号公報についてみても、マイナスイオン放出増大と同時に放射する遠赤外線の利用と併せ、イオン放出並びに酸化還元の平衡理論が成り立つとの推定からも抗菌性並びに消臭作用が機能し、さらには相乗効果が推定されるが、抗菌性及び消臭性を主目的とする場合、或いはマイナスイオン放出増大と同時に放射する遠赤外線の利用と併せ、特に用途によっては前記機能と併存しながら抗菌性及び消臭性のニーズが強く求められる領域も多く、近年の生活環境への対応の為必要性が望まれている。
【００１５】
これらの場合、上掲特許第３０３５２７９号公報の樹脂組成物並びに光触媒は抗菌効果では、これらが抗菌性能を発揮するが、一方、消臭効果では、低濃度では消臭性能が得られるが、高濃度では消臭性が得られにくい。また、光触媒では、悪臭成分が接触付着した部分だけ消臭するというもので、空気中の広い範囲の悪臭を消臭するものではなかった。      
【００１６】
殺菌について最近では、病院の院内感染、食品工業の食中毒、畜産業の伝染病が社会問題化しており、医用機器、医用衣類、食品関係は、抗菌ではなく、殺菌及び滅菌の高いレベルでなければ、製造及び使用できなくなっている。
【００１７】
また、光触媒である酸化チタンは、次のような問題点がある。（１）太陽光等の紫外線が当たらない夜間、暗いところでは効果がない。（２）樹脂に混合したり、接触させると有機物である樹脂を分解し、劣化させるため用途が限られたものであった。
【００１８】
本発明は、このような上記問題点である抗菌効果及び消臭効果の性能向上、光触媒の上記のごとき難点の解決と併せ、特に該抗菌効果及び消臭効果のニーズの高い分野に対応できる配合選択性の幅を持つと共に、マイナスイオンの放出と同時放射する遠赤外線の利用と併存し得るトリプル効果を達成できる多機能性樹脂組成を課題するものである。
【課題を解決するための手段】
【００１９】
上記問題点にかんがみ、本発明は、（１）静電気に帯電しにくい高分子化合物、並びに希有元素類を含む鉱物、及び少なくともトルマリン若しくは遠赤外線放射セラミックスのいずれか一方を含むと共に、光触媒機能材料を添加混合し、マイナスイオンを放出すると同時に遠赤外線を放射し、併せて抗菌、脱臭作用を備えたことを特徴とする多機能性樹脂組成物。（２）前記光触媒機能材料が、光触媒酸化チタンである請求項１記載の多機能性樹脂組成物。（３）前記光触媒機能材料が、アパタイト被覆二酸化チタンである多機能性樹脂組成物。（４）前記の光触媒機能材料が、光触媒酸化チタンから成る、平均粒径６〜３０ｎｍ、比表面積５０平方メートル／ｇ以上である多機能性樹脂組成物。（５）前記の光触媒機能材料を、３０ｗｔ％を超えない重量％の範囲で添加混合されてなる多機能性樹脂組成物。（６）静電気に帯電しにくい高分子化合物、並びに希有元素類を含む鉱物、及び少なくともトルマリン若しくは遠赤外線放射セラミックスのいずれか一方を含む樹脂組成物により処理してなる表面に、前記光触媒機能材料を無機バインダーに分散させたコーティング材で加工してなる積層材である。
【００２０】
上記の多機能性樹脂組成物及び積層材が、マイナスイオンを持続的に大量に放出し、同時に遠赤外線を増幅放射し、また、同時にスーパーオキサイドイオンと水酸化ラジカルを増幅放出するものとなり、抗菌効果によりも高い殺菌効果が得られ、併せて高濃度の悪臭成分を消臭する、すなわち上記特許文献１に、光触媒機能材料の添加混合において、光触媒活性作用の妨げとならず、その機能を発揮し得る混合形態と配合領域を種々検討し、また、光触媒機能材料の難点である太陽光の入射しない暗い処でも効果が発揮できるという構成を見い出したものである。
【００２１】
本発明では、この理論的解明として、イオン集束静電気が成り立ち、空気中のプラスイオンをマイナス静電気に帯電している複合素材で選択集束して、マイナスイオンだけの空気環境を作り出すものと推察され、同時に遠赤外線をも高放射するものも判明している。さらに、光触媒酸化チタンを添加することで、プラスイオン生成が大幅に減少することになり、よりマイナスイオン効果を発揮できるものとなったことである。遠赤外線放射では殆ど変わらず、このように励起または増幅によるマイナスイオンの多量放出と、同時に遠赤外線効果も得られ、マイナスイオン効果と遠赤外線効果に加え、抗菌性及び消臭性が特許文献１では、中程度の低いレベルのところ、光触媒機能材料の選択、特定された添加配合によって相乗効果が推定され、さらに光触媒活性機能を併存し抗菌及び消臭効果のトリプル効果を発揮し得る多機能性樹脂組成物の構成に到達したものである。
【００２２】
本発明において、光触媒機能材料として、アナターゼ型酸化チタン、ブルッカイト型酸化チタン、アパタイト被覆酸化チタン等がある。粒子径としては、５〜２００ｎｍに粉砕されたものを使用することができる。最も好ましくは、６〜３０ｎｍの方が電子を励起促進するうえで有利である。また、光触媒用酸化チタンによるガス浄化では、比表面積が大きく、吸着量が多いものが好適であり、さらに比表面積として、５０平方メートル／ｇ以上の方が、同じく電子を励起促進するうえで有利である。
【００２３】
光触媒機能材料は配合部数として、５０重量％を超えない範囲で添加混合することができ、好ましくは２〜５０重量％、最も好ましくは２〜３０重量％であり、マイナスイオンの生成を減少させないうえで有利である。光触媒機能材料の配合量が５０重量％を超えると他成分との混合に影響を及ぼし、所望の光触媒効果に寄与することがないからである。      
【００２４】
本発明において、遠赤外線セラミックスとして、シリカ系、アルミナ系のセラミック及びシリカ、アルミナ、酸化鉄、酸化マグネシウム、酸化ナトリウム、酸化鉄を含有するセラミックを使用することができる。最も好ましくは、前記成分のセラミックのうち、常温体温域で、２〜５０ミクロンの波長をもつ遠赤外線を放射率５０以上放射しているセラミックを使用する方が、マイナスイオンの発生を増幅するうえで有益である。
【００２５】
上記成分が含有された市販品として、「商品名セラジット、オーケートレーディング製」があり、マイナスイオンを増幅し、同時に遠赤外線を高放射するうえで有益である。
【００２６】
粉体の粒径として、最も好ましくは、平均粒径１０ミクロン前後が混合と印刷するうえで有益である。
【００２７】
本発明において、無機バインダーとして、オルガノシリカゾル、コロイダルシリカ、水溶性アルカリ珪酸塩、アルコキシシラン、珪酸リチウム、クロム酸、セメント等を使用することができる。最も好ましくは、オルガノシリカゾル及びコロイダルシリカの方が、光励起作用を阻害させにくいため有利である。
【発明の効果】
【００２８】
本発明は、静電気に帯電しにくい高分子化合物、並びに希有元素類を含む鉱物、及び少なくともトルマリン若しくは遠赤外線放射セラミックスのいずれか一方を含むと共に、光光触媒機能材料を添加混合した多機能性樹脂組成物、及びその発泡組成物、また、静電気に帯電しにくい高分子化合物、並びに希有元素類を含む鉱物及び少なくともトルマリン若しくは遠赤外線放射セラミックスのいずれか一方を含む樹脂組成物により処理してなる表面に、光触媒機能材料を無機バインダーに分散させたコーティング材で加工したものとする積層材である。上記の構成によれば、プラスイオンを大幅に減少させ、マイナスイオンを持続的に大量に生成し、同時に遠赤外線を増幅放射するとともに、その相互作用で、光触媒作用のスーパーオキサイドイオンと水酸化ラジカルの増幅生成して、抗菌、脱臭効果を大きく向上せしめることができるものとなり、殺菌用品、消臭用品、医用器具、医用衣類、食用品等に有益である。
【実施例】
【００２９】
以下に、実施例を挙げて、本発明を詳細に説明する。
【００３０】
試料の作成
表１及び表２に示す配合材として、シリコンエマルジョンとして、商品名  ＳＥＣ１９８０、東レダウコーニングシリコン社製を使用した。遠赤外線セラミックとして、商品名  セラジットＡＬＦ９、オーケイトレーディング社製を使用した。光触媒として、商品名  ＰＣ−１０１、チタン工業製の平均粒子径２０ミクロンの酸化チタンを用いた。無機バインダーとして、コロイダルシリカを使用した。
【００３１】
配合処方（１）
【００３２】
【表１】
2006063240.tif 000002
配合処方（２）
【００３３】
【表２】
2006063240.tif 000003
表１及び表２に示す実施例１，２、３、４、５、６、７，８の所定量を配合した混合物を、３Ｌ真空攪拌機ダルトンにて、１時間攪拌混合した。
【００３４】
その混合物１，２，３，４，５，６を糊引き機にて、グラスウール不織布に全面コーティング加工を行ない、塗布量として１００ｇ／平方メートル塗布し、乾燥炉にて、４００度，２０分間乾燥した２層の加工不織布を使用した。この２層不織布の試料を、実施例９及び１０とした。
【００３５】
次に、樹脂組成物の発泡体の作成方法として、下記の表３の配合処方を示した。
【００３６】
【表３】
2006063240.tif 000004
表３に示した所定量の配合例の混合物を、５Ｌ発泡攪拌機で、約３倍発泡させて、その直後に、ケイフッ化ソーダを添加攪拌し、２ｍｍ厚の型枠に流し込み、乾燥炉で、１５０℃、１５分間乾燥加硫して、２ｍｍ厚の発泡体実施例１１，１２，１３，１４の試料を作成した。
【００３７】
イオン測定と遠赤外線測定
上記実施例１〜１０の試料のイオン測定と遠赤外線測定を行った。
【００３８】
イオン測定方法は、小イオン測定として、イオンテスター９００神戸電波製を使用し、室温２５℃，湿度６０％，試料２０ｃｍ角で、マイナスイオンとプラスイオンを３分間の平均生成数／ｃｃを測定した。
【００３９】
総イオン測定は、空気イオンテスターＩＴＣ−２０１Ａ  アンデス電気製を使用し、同じ雰囲気で、マイナスイオンとプラスイオンを３分間の平均生成量／ｃｃを測定した。
【００４０】
遠赤外線測定では、ＦＴＩＲ測定機，ＪＩＲ−Ｅ５００を使用し、試料温度３５℃の遠赤外線放射率を測定した。
【００４１】
その結果を表４に示した。
【００４２】
【表４】
2006063240.tif 000005
実施例１〜１４のイオン測定の結果、実施例１〜４の樹脂組成物に光触媒及びアパタイト被覆酸化チタン配合が、プラスイオンを大量に減少させて、マイナスイオンを大量に生成させていた。実施例９，１０，１１，１２，１３，１４においても、プラスイオンを大幅に減少させて、マイナスイオンを生成させていた。
遠赤外線の放射においても、実施例７，８を除く何れの実施例も高放射で放射していた。
【比較例】
【００４３】
試料の作成方法として、実施例５，６，７，８で示した配合処方を使用して、実施例１〜４と同じ方法で、比較例１，２，３，４の試料を作成した。
１発泡体の作成方法として、下記の表５に配合処方を示した。
発泡体の作成方法としては、実施例と同じ方法で比較例５，６の発泡体試料を作成した。      
【００４４】
【表５】
2006063240.tif 000006
配合処方
比較例のイオン測定と遠赤外線測定を、実施例と同じ方法で行なった。
【００４５】
結果を表６に示した。
【００４６】
【表６】
2006063240.tif 000007
実施例と比較例のイオン測定結果から明らかなように、樹脂組成物に光触媒酸化チタンを加えることで、プラスイオン生成が大幅に減少することになり、よりマイナスイオン効果を発揮できるものになったことである。
【００４７】
遠赤外線では、殆ど変わらず、高放射を維持していた。
【００４８】
実用化試験
実施例及び比較例で作成した試料を使用して、抗菌試験及び消臭試験として、本発明をより明らかにしていく。
【００４９】
抗菌試験
抗菌試験として、公的試験機関である（財）日本紡績検査協会で試験を行なった。抗菌性試験方法として、ＪＩＳ−Ｌ１９０２定量試験法を準拠し、環境条件として、（１）デイライト照射、（２）照明なしの暗闇とした。試験菌株として、ＭＲＳＡ（耐性黄色ぶどう球菌）を使用した。試験結果として、下表に示した。
（試験結果）
（１）デイライト照射時
2006063240.tif 000008
ｌｏｇＢ−ｌｏｇＡ＝２．７  有効
殺菌活性値＝ｌｏｇＡ−ｌｏｇＣ
静菌活性値＝ｌｏｇＢ−ｌｏｇＣ
【００５０】
【表７】
2006063240.tif 000009
（２）光無し（暗闇）
【００５１】
【表８】
2006063240.tif 000010
上記の抗菌試験から明らかなように、実施例と比較例を比較すると、樹脂組成物よりも相当高い抗菌性を示し、殺菌レベルの性能を有するものとなった。また、光の無い環境でも、余り低下することなく抗菌性を維持していた。
【００５２】
れに対し、光無しの環境では、比較例３，４の光触媒のみの試験では、全く効果が見られなかった。これらの効果は、樹脂組成物のマイナスイオン増幅をする遠赤外線と、光触媒の相互作用が働き、抗菌効果を大幅に向上させたことは明らかである。
【００５３】
消臭試験
消臭試験として、検知管法を用いた。
【００５４】
試験方法として、５リットルのテトラバック中に、実施例及び比較例の試料５ｃｍ角及びガスを注入し、３０分後と１時間後のガス濃度を検知管を用いて測定し、下記の式により、悪臭率（％）を換算した。また環境条件として、（１）デイライト照射時と、（２）照明無し暗黒の２方法で行った。
【００５５】
ガスの種類としてアンモニアを使用した。コントロール材は、試料を入れていないブランクである。
【００５６】
アンモニアガス  初期濃度  ２００ｐｐｍ、ガス量  ６００ｍｌ
脱臭率％＝〔（コントロールガス濃度ー試料ガス）／コントロールガス濃度〕×１００（１）デイライト照射時
その結果、３０分後のコントロールガス濃度  １９００ｐｐｍ
１時間後のコントロールガス濃度  １７００ｐｐｍ
【００５７】
【表９】
2006063240.tif 000011
（２）照明無し闇黒
その結果、３０分後のコントロールガス濃度  １９００ｐｐｍ
１時間後のコントロールガス濃度  １７００ｐｐｍ
【００５８】
【表１０】
2006063240.tif 000012
上記、消臭試験結果から明らかなように、実施例及び比較例と比較して、高濃度のアンモニアガス濃度でも、実施例では、効率よく分解消臭したことが明らかとなった。また、光無しの環境条件でも、大差なく効率よく分解消臭したことが明らかとなった。
【００５９】
比較例３及び４の光触媒だけでは、全く消臭しなかった。